(57)【要約】【課題】  クッション性および吸音性能などに優れたインテリア用表装材を提供するものである。【解決手段】表面シートの裏面に熱可塑性樹脂からなる接着剤を介して不織布が積層されてなるインテリア用表装材であり、該不織布は木綿繊維によって構成され、該構成繊維同士が三次元的に交絡することにより形態保持している不織布であることを特徴とするインテリア用表装材。  木綿繊維によって構成される不織布は、高圧液体流処理が施されることによって構成繊維同士が三次元的に交絡していることを特徴とするインテリア用表装材。【選択図】  図１
2013252660.tif 000002
【特許請求の範囲】
【請求項１】
表面シートの裏面に熱可塑性樹脂からなる接着剤を介して不織布が積層されてなるインテリア用表装材であり、該不織布は木綿繊維によって構成され、該構成繊維同士が三次元的に交絡することにより形態保持している不織布であることを特徴とするインテリア用表装材。
【請求項２】
木綿繊維によって構成される不織布は、高圧液体流処理が施されることによって構成繊維同士が三次元的に交絡していることを特徴とする請求項１記載のインテリア用表装材。
【請求項３】
表面シートが長繊維不織布であることを特徴とする請求項１記載のインテリア用表装材。
【請求項４】
表面シートである長繊維不織布が、延伸熱可塑性長繊維によって構成されたものであり、該繊維は軸方向が縦方向となるように実質的に配列してなる不織ウェブと軸方向が横方向となるように実質的に配列してなる不織ウェブとが積層して一体化したものであることを特徴とする請求項３記載のインテリア用表装材。
【請求項５】
請求項１〜４のいずれかに記載のインテリア用表装材が用いられてなる室内用パーティション。
【発明の詳細な説明】
【技術分野】
【０００１】
本発明は、人の移住空間である住まいやオフィス、あるいは車両等の乗り物等における天井材や壁面材その他の内装材等のインテリア用表装材に関するものである。
【背景技術】
【０００２】
従来より、建築物の内装や自動車等の乗り物の内装材として不織布や織物等の繊維製品からなる布帛が多く用いられている。例えば特許文献1には、建物、船舶、車両等の天井材や壁面材その他の内装材、家具やパーテイション等の屋内装置品の表面材等に適した二重布帛が紹介されている。しかし、織物であることからクッション性に乏しく、十分な吸音性能は持ち合わせていなかった。
また、特許文献2には、樹脂と木屑との混合物からなるシートにニードルパンチ不織布からなる表面材を積層した内装材が開示されている。これらのニードルパンチ不織布を用いていることから、適度なクッション性は有している。
【先行技術文献】
【特許文献】
【０００３】
【特許文献１】特開平５−２４７７８７号公報
【特許文献２】特許３０９５６６３号公報
【発明の開示】
【発明が解決しようとする課題】
【０００４】
本発明はインテリア用表装材に関するものであり、クッション性を有し、かつ吸音性に優れる表装材を提供することを課題とする。
【課題を解決するための手段】
【０００５】
本発明は、上記問題を解決するものであって、表面シートの裏面に熱可塑性樹脂からなる接着剤を介して不織布が積層されてなるインテリア用表装材であり、該不織布は木綿繊維によって構成され、該構成繊維同士が三次元的に交絡することにより形態保持している不織布であることを特徴とするインテリア用表装材を要旨とするものである。
【０００６】
以下、本発明について、詳細に説明する。
【０００７】
本発明のインテリア用表装材は、最も表面側に位置する表面シートの裏面に特定の不織布を積層したことに特徴がある。表面シートは、特に限定されるものではなく、表層に位置し、人の目につくものであるため、意匠性を有するシートを適用すればよく、織物、編物および不織布等の繊維製品であると、温かみを感じやすく好ましい。なかでも、表材が長繊維不織布であって、延伸熱可塑性長繊維によって構成されたものであり、該繊維は軸方向が縦方向となるように実質的に配列してなる不織ウェブと軸方向が横方向となるように実質的に配列してなる不織ウェブとが積層して一体化したものを用いることが好ましい。このような長繊維不織布としては、ＪＸ日鉱日石ＡＮＣＩ社製のミライフ（登録商標）ＴＹグレードなる名前で市販されているポリエステル系の長繊維不織布を用いることが好ましい。この不織布は、不織布であるので安価でありながら、繊維が縦方向と横方向との二方向に実質的に配列してなるものであることから、視覚的に織物ライクなものであり、意匠性に優れる。
【０００８】
本発明のインテリア用表装材は、前記した表面シートの裏面側に、木綿繊維によって構成され、該構成繊維同士が三次元的に交絡することにより形態保持している不織布（以下、「木綿製不織布」ともいう。）が接着剤を介して積層されている。
【０００９】
本発明における木綿製不織布を構成する木綿繊維は、晒し加工の施されていないコーマ糸、晒し加工の施された晒し綿、または織物・編物から得られた反毛等のいずれの形態であってもよい。また、木綿繊維の繊維長は、一般的に使用されている範囲で差し支えなく、具体的には１０〜５０ｍｍ程度がよい。なお、木綿製不織布には、強力や伸度等の機械物性や、クッション性等のシート物性を調整する目的あるいは抗菌、防臭、難燃等の機能付与を目的として、少量であれば木綿繊維以外の繊維を混合してもよい。また、界面活性剤や機能性粒子等を付与してもよい。
【００１０】
本発明における木綿製不織布は、不織布を構成する繊維同士が三次元的に交絡することにより形態保持している。三次元的に交絡させる手段としては、ニードルパンチ処理、高圧液体流処理（スパンレース処理）が挙げられ、本発明においては、構成繊維同士の交絡度合がより緻密になり、不織布内に小さい空隙を多数保持することができるため、高圧液体流処理を施すことにより三次元的に交絡した不織布であることが好ましい。木綿製不織布の表面は、平滑なものであってもよいし、高圧液体流処理を施す際の支持体の孔の形態に応じて適度な凹凸模様が付与されたものであっても、ニードルパンチ処理によって付与されたニードル針跡による小さな穴を有するものであってもよいが、高圧液体流処理の際に、模様を積極的に付与せずに、表面が平滑なものが好ましい。本発明では、高圧液体流処理の際に支持体として粗目織物を用いる場合、２５〜１００メッシュ程度の目開きを持つものを用いることができ、表面が平滑な不織布を得るためには、７０〜１００メッシュ程度の目開きの粗目織物を支持体として用いるとよい。
【００１１】
本発明における木綿製不織布の目付は、本発明のインテリア用表装材を適用する用途等に応じて適宜選択すればよいが、８０〜２５０ｇ／ｍ２がよい。８０ｇ／ｍ２以上とすることにより、適度な厚みをもつものとなり、適度なクッション性、吸湿性、吸音性を発揮することができる。なお、２５０ｇ／ｍ２を超えると、厚みが大きくなりすぎるため、取り扱い性が低下し、不織布内部にて層間剥離等が生じやすくなる傾向にある。
【００１２】
本発明のインテリア用表装材は、表面シートの裏面側に上記した木綿製不織布が、熱可塑性樹脂からなる接着剤を介して積層されている。接着剤を介して積層する際には、表面シートおよび木綿製不織布の通気性を損なわれないように接着する。したがって、接着剤は、熱可塑性樹脂からなるホットメルトパウダーや熱可塑性樹脂製のホットメルト繊維からなる接着シートを用いることが好ましい。特にホットメルト繊維からなる接着シートを用いることが好ましい。接着剤を構成するホットメルト系の熱可塑性樹脂としては、低融点ポリエステル、低融点ポリアミド、またはポリオレフィン等が挙げられる。接着剤の目付は、５〜５０ｇ／ｍ２程度がよく、より好ましくは１０〜４０ｇ／ｍ２である。接着剤の量が少ない場合は、接着強度が低く剥離しやすくなり、一方、接着剤の量が多すぎると、得られるインテリア用表装材の柔軟性が低下し、通気性が損なわれやすく、また、表材の種類にもよるが、接着剤が表面シートの表側の面に染み出す恐れもある。
【００１３】
本発明のインテリア用表装材は、以下の方法により好ましく製造することができる。
【００１４】
まず、木綿製不織布を製造する。多数の木綿繊維が堆積してなる不織ウェブを準備するが、カード機の進行方向に配列したパラレルウェブ、パラレルウェブのクロスレイドされたウェブ、ランダムに配列したランダムウェブあるいは中程度に配列したセミランダムウェブのいずれであってもよい。次いで、不織ウェブに高圧液体流処理を施すために、開孔を有する支持体上に不織ウェブを担持させる。開孔を有する支持体とは、噴射される高圧水流を排出しうる開孔を多数備えるものであり、具体的には、粗目織物が用いられ、織物の目が孔となり、経糸および緯糸の交点が凸部となるものである。粗目織物としては、経糸および緯糸として金属線または太繊度の合成樹脂製フィラメント等を用いて、平織組織または綾織組織、杉綾織組織等の任意の織組織で製織されたものが採用される。また、粗目織物の目の大きさは任意であるが、上記したように７０〜１００メッシュ程度の目開きを持つものを好ましく用いる。  
【００１５】
開孔を有する支持体に担持した不織ウェブに向けて、高圧液体流を噴射する。この高圧液体流は、孔径０．０５〜２．０ｍｍの噴射孔が、０．０５〜１０ｍｍの間隔で一列または複数列配置されている噴射装置を用い、高圧液体流が不織ウェブに直接当たるようにする。高圧液体流は、噴射ノズルから高圧で水を噴射すれば、容易に得ることができる。噴射圧力としては、３〜１０ＭＰａ程度がよい。噴射圧力が３ＭＰａ以上とすることにより、得られる木綿製不織布は実用的な引張強度を保持できるものとなり、また良好な形態安定性を持つことができる程度に構成繊維間に十分な交絡を施すことが可能となる。また、噴射圧力を１０ＭＰａ以下とすることにより、構成繊維間の交絡が緊密でかつ強固になりすぎず、程良いクッション性をもった木綿製不織布を得ることができる。高圧液体流は、不織ウェブに一回または複数回施してもよく、また、不織ウェブの表裏からそれぞれ一回または複数回を施してもよい。
【００１６】
得られた木綿製不織布と、別途準備した表面シートとを接着剤を介して積層する。すなわち、表面シート／熱可塑性樹脂製のホットメルト繊維からなる接着シート／木綿製不織布の順に積層して積層体を得、この積層体を、ホットメルト繊維が溶融または軟化する温度に加熱し、ホットメルト繊維を接着剤として機能させ、表面シートと木綿製不織布とを積層し一体化する。加熱手段としては、エアスルー、熱カレンダー等適宜選択すればよいが、熱カレンダーのように熱と圧力とを同時に付加する方法は、木綿製不織布の空隙が圧力により押し潰されやすく、クッション層としての機能しにくくなる。したがって、表面シート／熱可塑性樹脂製のホットメルト繊維からなる接着シート／木綿製不織布の順に積層して積層体は、熱ロールや熱板などの加熱面に沿わせる、あるいは加熱エアーを通すことによってホットメルト繊維を溶融または軟化させ、軟化状態で、ゴムや樹脂製のロール等で軽く押さえる事により接着させるのがよい。この時の線圧は１ｋｇ／ｃｍ以下である必要がある。１ｋｇ／ｃｍ以上の圧力をかけた場合、木綿製不織布における繊維間の空隙が押し潰されてしまい、十分なクッション性が得られなくなるほか、接着剤の染み出しも起こり易くなることから好ましくない。
【発明の効果】
【００１７】
本発明によれば、表面シートの裏面側に熱可塑性樹脂からなる接着剤を介して、構成繊維同士が三次元的に交絡してなる木綿製不織布を積層していることから、クッション性、吸湿性、吸音性に優れたインテリア用表装材を提供することができる。このインテリア用表装材は、人の居住空間である住まいやオフィス、公共の建物、あるいは車両や船舶等の乗り物等における天井材や壁面材その他の内装材、家具表面やパーテイション等の屋内装置品の表装材等に適用できる。
【図面の簡単な説明】
【００１８】
【図１】実施例および比較例で用いた不織布の吸音性能を示すグラフである。
【実施例】
【００１９】
次に実施例に基づき本発明を説明するが、本発明は実施例によってなんら限定されるものではない。実施例に記載した各種物性は以下の測定方法で求めた。
【００２０】
（１）目付（ｇ／ｍ２）：標準状態の試料から試料長２０ｃｍ、試料幅５ｃｍの試料片を５点作成し、各試料の試料片の質量（ｇ）を秤量し、得られた値を単位面積当たりに換算し、目付（ｇ／ｍ２）とした。
（２）嵩密度（ｇ／ｃｍ３）：ＪＩＳ  Ｌ  １９０６に基づいて厚さを測定し、目付を厚さで除した値を嵩密度（ｇ／ｍ３）とした。
（３）吸音率：ＪＩＳ  Ａ  １４０５−２  に規定された音響管であって円形断面(φ４０ｍｍ)の音響管を用い、伝達関数法による垂直入射率の測定に従い、材料背面に空気層を１０ｍｍとして測定した。
【００２１】
実施例１
表面シートとして目付４０ｇ／ｍ２の直交積層不織布（ミライフＴＹ２０２０Ｅ、ＪＸ日鉱日石社製）を用意した。この直交積層不織布は、延伸熱可塑性長繊維によって構成されたものであり、該繊維は軸方向が縦方向となるように実質的に配列してなる不織ウェブと軸方向が横方向となるように実質的に配列してなる不織ウェブとが積層して一体化した長繊維不織布である。
【００２２】
一方、木綿製不織布として、木綿繊維のみから構成され高圧液体流処理が施されてなる目付１５０ｇ／ｍ２のスパンレース不織布（Ｃ１５０Ｓ／Ａ０１、ユニチカ社製)を用意した。
接着剤としては、低融点ポリエステル製ホットメルト不織布（呉羽テック社製  ダイナックシート  Ｇ７０２０  融点１２０℃  目付２０ｇ／ｍ２）を接着シートとして用意した。
【００２３】
表面シート／接着シート／木綿製不織布の順に積層し、表面シート側が加熱板側となるように積層体を送り出し、温度１５０℃の加熱板上を通過させて予熱した後、温度１５０℃の加熱板状を通し、次いでゴムロールで加圧して熱接着することにより各層同士を接着して一体化した。接着してなる積層体（インテリア用表装材）の見かけ密度は０．２６ｇ／ｃｃであり、ボリューム感のあるものであった。
【００２４】
比較例１
実施例１において、木綿製不織布に代えて、ポリエチレンテレフタレート製ニードルパンチ不織布（目付３００ｇ／ｍ２）を用いたこと以外は、実施例１と同様にして比較例１の各層が接着一体化してなる積層体を得た。
しかしながら、得られた積層体は、クッション性は有するものの、ニードルパンチ不織布の表面形態が粗いため（実施例１の木綿繊維のスパンレース不織布と比較して）、表面シートとの接着性が悪く容易に各層が剥離した。
【００２５】
また、図１に、表面シートの裏面に配した木綿製不織布（実施例１で使用）とポリエチレンテレフタレート製ニードルパンチ不織布（比較例１で使用）の吸音率の測定結果を示す。実施例１で使用した木綿製不織布は、その目付が比較例１で使用したポリエチレンテレフタレート製ニードルパンチ不織布と比較して、半分の量であるにもかかわらず、いずれの周波数においても吸音効果が高いものであることがわかる。
【００２６】
実施例１の本発明のインテリア用表装材は、意匠性に優れ、吸音性を有し、また、木綿製不織布の木綿繊維の性能である吸湿性にも優れるものである。
【図１】
2013252660.tif 000003